(57)【要約】【課題】生産性を維持しつつ、多段研磨方式における粗研磨工程後の基板表面の砥粒残渣、研磨屑などの付着物を低減し、さらにうねりの低減を実現できる磁気ディスク基板用研磨剤組成物を提供する。【解決手段】後段の粗研磨を行う工程において用いられ、コロイダルシリカと水溶性高分子化合物と水を含有する研磨剤組成物である。コロイダルシリカがＨｅｙｗｏｏｄ径で測定された体積基準の粒度分布における粒子径５０ｎｍの累積体積頻度が３５％以上かつ前記粒度分布における粒子径１５ｎｍの累積体積頻度が９０％以下である。水溶性高分子化合物がカルボン酸基を有する単量体を必須単量体とする重合体とスルホン酸基を有する単量体を必須単量体とする重合体とを含む混合物、および／またはカルボン酸基を有する単量体およびスルホン酸基を有する単量体を必須単量体とする共重合体である。【選択図】なし【特許請求の範囲】
【請求項１】
下記（１）〜（３）の工程を有し、各工程（１）〜（３）を同一研磨機で行う磁気ディスク基板の粗研磨において、工程（３）で使用される研磨剤組成物Ｂであり、
コロイダルシリカと水溶性高分子化合物と水を含有し、
前記コロイダルシリカがＨｅｙｗｏｏｄ径で測定された体積基準の粒度分布における粒子径５０ｎｍの累積体積頻度が３５％以上かつ前記粒度分布における粒子径１５ｎｍの累積体積頻度が９０％以下であり、
前記水溶性高分子化合物がカルボン酸基を有する単量体を必須単量体とする重合体とスルホン酸基を有する単量体を必須単量体とする重合体とを含む混合物、および／またはカルボン酸基を有する単量体およびスルホン酸基を有する単量体を必須単量体とする共重合体である磁気ディスク基板用研磨剤組成物。
（１）α−アルミナと中間アルミナと水を含有する研磨剤組成物Ａを研磨機に供給して、前段の粗研磨を行う工程
（２）工程（１）で得られた基板をリンス処理する工程
（３）コロイダルシリカと水溶性高分子化合物と水を含有する研磨剤組成物Ｂを研磨機に供給して、後段の粗研磨を行う工程。
【請求項２】
前記水溶性高分子化合物であるカルボン酸基を有する単量体およびスルホン酸基を有する単量体を必須単量体とする共重合体が、カルボン酸基を有する単量体とスルホン酸基を有する単量体およびアミド基を有する単量体を必須単量体とする共重合体である請求項１に記載の磁気ディスク基板用研磨剤組成物。
【請求項３】
前記アミド基を有する単量体が、アクリルアミド、メタクリルアミド、Ｎ−アルキルアクリルアミド、Ｎ−アルキルメタクリルアミドから選ばれる単量体である請求項２に記載の磁気ディスク基板用研磨剤組成物。
【請求項４】
前記カルボン酸基を有する単量体が、アクリル酸またはその塩、メタクリル酸またはその塩から選ばれる単量体である請求項１〜３のいずれか１項に記載の磁気ディスク基板用研磨剤組成物。
【請求項５】
前記スルホン酸基を有する単量体が、イソプレンスルホン酸、２−アクリルアミド−２−メチルプロパンスルホン酸、２−メタクリルアミド−２−メチルプロパンスルホン酸、スチレンスルホン酸、ビニルスルホン酸、アリルスルホン酸、イソアミレンスルホン酸、ビニルナフタレンスルホン酸、およびこれらの塩から選ばれる１種または２種以上の単量体である請求項１〜４のいずれか１項に記載の磁気ディスク基板用研磨剤組成物。
【請求項６】
前記研磨剤組成物が有機硫酸エステル塩化合物をさらに含有し、前記有機硫酸エステル塩化合物が下記一般式（１）で表される請求項１〜５のいずれか１項に記載の磁気ディスク基板用研磨剤組成物。
Ｒ−Ｏ−ＳＯ３Ｍ          （１）
式中、Ｒは炭素数５〜２１の直鎖または分岐のアルキル基、アルケニル基、アリール基またはアルキルアリール基を表し、Ｍはアルカリ金属塩、アルカリ土類金属塩、アンモニウムイオンまたは有機カチオンを表す。
【請求項７】
前記研磨剤組成物が有機硫酸エステル塩化合物をさらに含有し、前記有機硫酸エステル塩化合物が下記一般式（２）で表される請求項１〜５のいずれか１項に記載の磁気ディスク基板用研磨剤組成物。
Ｒ−Ｏ−（ＡＯ）ｎ−ＳＯ３Ｍ          （２）
式中、Ｒは炭素数５〜２１の直鎖または分岐のアルキル基、アルケニル基、アリール基、またはアルキルアリール基を表し、ＡＯは炭素数２または３のオキシアルキレン基を表し、ｎは１〜３０の自然数を表し、Ｍはアルカリ金属、アルカリ土類金属、アンモニウムイオンまたは有機カチオンを表す。
【請求項８】
前記研磨剤組成物が酸および／またはその塩をさらに含有し、ｐＨ値（２５℃）が０．１〜４．０の範囲にある請求項１〜７のいずれか１項に記載の磁気ディスク基板用研磨剤組成物。
【請求項９】
前記研磨剤組成物が酸化剤をさらに含有している請求項１〜８のいずれか１項に記載の磁気ディスク基板用研磨剤組成物。
【請求項１０】
無電解ニッケル−リンめっきされたアルミニウム磁気ディスク基板の粗研磨に用いられる請求項１〜９のいずれか１項に記載の磁気ディスク基板用研磨剤組成物。
【発明の詳細な説明】
【技術分野】
【０００１】
本発明は、半導体、ハードディスクといった磁気記録媒体などの電子部品の研磨に使用される研磨剤組成物に関する。特にガラス磁気ディスク基板やアルミニウム磁気ディスク基板などの磁気記録媒体用基板の表面研磨に使用される研磨剤組成物に関する。さらには、アルミニウム合金製の基板表面に無電解ニッケル−リンめっき皮膜を形成した磁気記録媒体用アルミニウム磁気ディスク基板の研磨を多段研磨方式で行う際に、最終研磨工程よりも前の粗研磨工程に使用される研磨剤組成物に関する。
【背景技術】
【０００２】
近年、磁気ディスクドライブは小型化・大容量化が進み、高記録密度化が求められている。そこで、高記録密度磁気信号の検出感度を向上させる必要があり、磁気ヘッドの浮上高さをより低下し、単位記録面積を縮小する技術開発が進められている。磁気ディスク基板は、磁気ヘッドの低浮上化と記録面積の確保に対応するため、平滑性および平坦性の向上（表面粗さ、うねりの低減）や表面欠陥の低減（砥粒残渣、研磨屑、スクラッチ、ピットなどの低減）が厳しく要求されている。
【０００３】
このような要求に対して、砥粒残渣低減、研磨屑低減、さらにはうねりの改善といった表面品質向上と生産性向上を両立させる観点から、α−アルミナ、中間アルミナを含む研磨剤組成物を使用することにより、高い研磨速度を達成し、うねりを低減できるとの提案がなされている（特許文献１）。しかしながら、うねり低減効果は不十分であり、改善が求められている。また、磁気ディスク基板の研磨方法においては、２段階以上の研磨工程を有する多段研磨方式が採用されることが多い（特許文献２）。一般に、多段研磨方式の最終研磨工程、すなわち、仕上げ研磨工程では、表面粗さの低減、スクラッチ、付着物、ピット等の低減の観点から、シリカ粒子を含む研磨剤組成物が使用される。一方、それより前の研磨工程（粗研磨工程ともいう）では、生産性向上の観点から、アルミナ粒子を含む研磨剤組成物が使用される場合が多い。
【０００４】
しかし、アルミニウムハードディスク基板の研磨を行う場合、アルミナ粒子はアルミニウム合金基板に比べてかなり硬度が高いため、砥粒残渣および研磨屑の基板表面への付着、さらにはうねり悪化などが起こり、それが仕上げ研磨に悪影響を与えることが問題になっていた。
【０００５】
このような問題の解決策として、粗研磨工程において同一研磨機でアルミナ含有研磨剤組成物を使用した研磨と、コロイダルシリカ含有研磨剤組成物を使用した研磨を行う研磨方法が開示されている（特許文献３）。さらに、アルミナ含有研磨剤組成物を使用した研磨とコロイダルシリカ含有研磨剤組成物を使用した研磨との間に砥粒を含まない洗浄液を供給する研磨方法も開示されている（特許文献４）。
【先行技術文献】
【特許文献】
【０００６】
【特許文献１】特開２００５−２３２６６号公報
【特許文献２】特開昭６２−２０８８６９号公報
【特許文献３】特開２０１２−２５８７３号公報
【特許文献４】特開２０１２−４３４９３号公報
【発明の概要】
【発明が解決しようとする課題】
【０００７】
磁気ディスクドライブの大容量化に伴い、基板の表面品質に対する要求特性はさらに厳しくなっており、磁気ディスク基板の研磨工程において、生産性を維持しつつ、基板表面上の砥粒残渣、研磨屑などの付着物を低減し、さらにうねりを低減することが求められている。特許文献１〜４の提案では十分に要求特性に応えることは困難である。
【０００８】
本発明の課題は、生産性を維持しつつ、多段研磨方式における粗研磨工程後の基板表面の砥粒残渣、研磨屑などの付着物を低減し、さらにうねりの低減を実現できる磁気ディスク基板用研磨剤組成物を提供することである。
【課題を解決するための手段】
【０００９】
本発明者は、上記課題に対して鋭意検討した結果、多段研磨方式における粗研磨工程の後段研磨において、以下の研磨剤組成物を使用することにより、上記課題が解決できることを見出し、本発明に到達した。すなわち、本発明は、以下の研磨剤組成物である。
【００１０】
［１］  下記（１）〜（３）の工程を有し、各工程（１）〜（３）を同一研磨機で行う磁気ディスク基板の粗研磨において、工程（３）で使用される研磨剤組成物Ｂであり、コロイダルシリカと水溶性高分子化合物と水を含有し、前記コロイダルシリカがＨｅｙｗｏｏｄ径で測定された体積基準の粒度分布における粒子径５０ｎｍの累積体積頻度が３５％以上かつ前記粒度分布における粒子径１５ｎｍの累積体積頻度が９０％以下であり、前記水溶性高分子化合物がカルボン酸基を有する単量体を必須単量体とする重合体とスルホン酸基を有する単量体を必須単量体とする重合体とを含む混合物、および／またはカルボン酸基を有する単量体およびスルホン酸基を有する単量体を必須単量体とする共重合体である磁気ディスク基板用研磨剤組成物。
（１）α−アルミナと中間アルミナと水を含有する研磨剤組成物Ａを研磨機に供給して、前段の粗研磨を行う工程
（２）工程（１）で得られた基板をリンス処理する工程
（３）コロイダルシリカと水溶性高分子化合物と水を含有する研磨剤組成物Ｂを研磨機に供給して、後段の粗研磨を行う工程。
【００１１】
［２］  前記水溶性高分子化合物であるカルボン酸基を有する単量体およびスルホン酸基を有する単量体を必須単量体とする共重合体が、カルボン酸基を有する単量体とスルホン酸基を有する単量体およびアミド基を有する単量体を必須単量体とする共重合体である前記［１］に記載の磁気ディスク基板用研磨剤組成物。
【００１２】
［３］  前記アミド基を有する単量体が、アクリルアミド、メタクリルアミド、Ｎ−アルキルアクリルアミド、Ｎ−アルキルメタクリルアミドから選ばれる単量体である前記［２］に記載の磁気ディスク基板用研磨剤組成物。
【００１３】
［４］  前記カルボン酸基を有する単量体が、アクリル酸またはその塩、メタクリル酸またはその塩から選ばれる単量体である前記［１］〜［３］のいずれかに記載の磁気ディスク基板用研磨剤組成物。
【００１４】
［５］前記スルホン酸基を有する単量体が、イソプレンスルホン酸、２−アクリルアミド−２−メチルプロパンスルホン酸、２−メタクリルアミド−２−メチルプロパンスルホン酸、スチレンスルホン酸、ビニルスルホン酸、アリルスルホン酸、イソアミレンスルホン酸、ビニルナフタレンスルホン酸、およびこれらの塩から選ばれる１種または２種以上の単量体である前記［１］〜［４］のいずれかに記載の磁気ディスク基板用研磨剤組成物。
【００１５】
［６］  前記研磨剤組成物が有機硫酸エステル塩化合物をさらに含有し、前記有機硫酸エステル塩化合物が下記一般式（１）で表される前記［１］〜［５］のいずれかに記載の磁気ディスク基板用研磨剤組成物。
Ｒ−Ｏ−ＳＯ３Ｍ          （１）
式中、Ｒは炭素数５〜２１の直鎖または分岐のアルキル基、アルケニル基、アリール基またはアルキルアリール基を表し、Ｍはアルカリ金属塩、アルカリ土類金属塩、アンモニウムイオンまたは有機カチオンを表す。
【００１６】
［７］  前記研磨剤組成物が有機硫酸エステル塩化合物をさらに含有し、前記有機硫酸エステル塩化合物が下記一般式（２）で表される前記［１］〜［５］のいずれかに記載の磁気ディスク基板用研磨剤組成物。
Ｒ−Ｏ−（ＡＯ）ｎ−ＳＯ３Ｍ          （２）
式中、Ｒは炭素数５〜２１の直鎖または分岐のアルキル基、アルケニル基、アリール基、またはアルキルアリール基を表し、ＡＯは炭素数２または３のオキシアルキレン基を表し、ｎは１〜３０の自然数を表し、Ｍはアルカリ金属、アルカリ土類金属、アンモニウムイオンまたは有機カチオンを表す。
【００１７】
［８］  前記研磨剤組成物が酸および／またはその塩をさらに含有し、ｐＨ値（２５℃）が０．１〜４．０の範囲にある前記［１］〜［７］のいずれかに記載の磁気ディスク基板用研磨剤組成物。
【００１８】
［９］  前記研磨剤組成物が酸化剤をさらに含有している前記［１］〜［８］のいずれかに記載の磁気ディスク基板用研磨剤組成物。
【００１９】
［１０］  無電解ニッケル−リンめっきされたアルミニウム磁気ディスク基板の粗研磨に用いられる前記［１］〜［９］のいずれかに記載の磁気ディスク基板用研磨剤組成物。
【発明の効果】
【００２０】
本発明の磁気ディスク基板用研磨剤組成物を用いることにより、多段研磨方式における粗研磨工程後の、基板表面上の砥粒残渣、研磨屑などの付着物が低減し、さらにうねりが低減された基板を、生産性よく製造できるという効果が得られる。
【発明を実施するための形態】
【００２１】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２２】
１．研磨剤組成物
本発明の研磨剤組成物（本発明の研磨剤組成物は、以下で述べる研磨剤組成物Ｂである。）は、コロイダルシリカと水溶性高分子化合物と水を含有する。コロイダルシリカはＨｅｙｗｏｏｄ径で測定された体積基準の粒度分布における粒子径５０ｎｍの累積体積頻度が３５％以上かつ前記粒度分布における粒子径１５ｎｍの累積体積頻度が９０％以下である。水溶性高分子化合物はカルボン酸基を有する単量体を必須単量体とする重合体とスルホン酸基を有する単量体を必須単量体とする重合体とを含む混合物、および／またはカルボン酸基を有する単量体およびスルホン酸基を有する単量体を必須単量体とする共重合体である。また、本発明の研磨剤組成物は、任意成分として有機硫酸エステル塩化合物、酸および／またはその塩、酸化剤、その他の添加剤などを含む研磨剤組成物である。
【００２３】
本発明の研磨剤組成物は、下記（１）〜（３）の工程を有し、各工程（１）〜（３）を同一研磨機で行う磁気ディスク基板の粗研磨において、工程（３）で使用される研磨剤組成物Ｂである。
（１）α−アルミナと中間アルミナと水を含有する研磨剤組成物Ａを研磨機に供給して、前段の粗研磨を行う工程
（２）工程（１）で得られた基板をリンス処理する工程
（３）コロイダルシリカと水溶性高分子化合物と水を含有する研磨剤組成物Ｂを研磨機に供給して、後段の粗研磨を行う工程。
以下、詳しく説明する。
【００２４】
１−１．コロイダルシリカ
本発明の研磨剤組成物Ｂで用いられるコロイダルシリカは、ケイ酸ナトリウム、ケイ酸カリウム等のケイ酸アルカリ金属塩を原料とし、当該原料を水溶液中で縮合反応させて粒子を成長させる水ガラス法で得られる。またはテトラエトキシシラン等のアルコキシシランを原料とし、当該原料をアルコール等の水溶性有機溶媒を含有する水中で、酸またはアルカリでの加水分解による縮合反応によって粒子を成長させるアルコキシシラン法によっても得られる。
【００２５】
コロイダルシリカは球状、鎖状、金平糖型、異形型などの形状が知られており、水中に一次粒子が単分散してコロイド状をなしている。コロイダルシリカの形状は、球状または球状に近いものが好ましい。
【００２６】
コロイダルシリカの平均粒子径（Ｄ５０）は、１０〜１００ｎｍであることが好ましく、より好ましくは２０〜８０ｎｍである。さらに、Ｈｅｙｗｏｏｄ径で測定された体積基準の粒度分布における粒子径５０ｎｍの累積体積頻度が３５％以上であり、かつ前記粒度分布における粒子径１５ｎｍの累積体積頻度が９０％以下である。
【００２７】
ここでいう累積体積頻度（％）とは、通常用いられている意味と同じであり、対象となる粒子の集まりについての粒子径の最も小さい粒子を起点として粒子径の大きさの順に体積を積算していった分布において、ある数値以下の粒子径を有した粒子の体積の合計が、対象となる全ての粒子の体積の合計に対して占めている割合（％）を表す。例えば、粒子径１５ｎｍの累積体積頻度が５０％の時は、粒子径１５ｎｍ以下の粒子の体積の合計が全ての粒子の体積の合計の５０％を占めていることを意味する。尚、Ｈｅｙｗｏｏｄ径とは、電子顕微鏡観察によって得られた画像を解析し、投射面積円相当径を求めて得られた結果である。
【００２８】
本発明の研磨剤組成物に含まれるコロイダルシリカは、粒子径５０ｎｍ以上の大きな粒子と粒子径１５ｎｍ以下の小さな粒子の占める割合が比較的少なく抑えられている。このような粒度分布のコロイダルシリカは、研磨パッドによって擦られている対象物の表面に供給された場合、研磨パッドに十分保持されやすい。また、上記の粒度分布であるため、コロイダルシリカと対象物の表面との間にできる隙間は、砥粒や対象物の削りくずなどの残留物の大きさよりも小さくなっている傾向にある。そのため、残留物がコロイダルシリカと対象物の表面との隙間に逃げ込みにくくなって、残留物とコロイダルシリカの衝突頻度が高まり、対象物の表面から残留物を効率的に除去することができる。
【００２９】
また、粒子径５０ｎｍ以下のコロイダルシリカの粒子が相当な数を確保されていることによって、あるコロイダルシリカと対象物の表面との間の隙間に、さらに別の小さい粒子径のコロイダルシリカが入り込む状態が生じやすくなっている。これにより、コロイダルシリカと対象物の表面との隙間に、対象物の削りくずなどの残留物が逃げ込みにくくなって、残留物は対象物の表面から除去されやすくなる。また、コロイダルシリカは球状または球状に近い形状であるため、対象物の表面に付着したり突き刺さったりしにくい傾向にある。したがって、コロイダルシリカ自体は、対象物の表面に残留しにくい。
【００３０】
研磨剤組成物中のコロイダルシリカの濃度は、０．１〜２０質量％であることが好ましく、より好ましくは０．２〜１０質量％である。
【００３１】
１−２．水溶性高分子化合物
本発明の研磨剤組成物Ｂで用いられる水溶性高分子化合物は、カルボン酸基を有する単量体を必須単量体とする重合体とスルホン酸基を有する単量体を必須単量体とする重合体とを含む混合物、および／またはカルボン酸基を有する単量体およびスルホン酸基を有する単量体を必須単量体とする共重合体である。また、これら以外の単量体も使用することができる。カルボン酸基を有する単量体およびスルホン酸基を有する単量体以外の単量体としては、例えばアミド基を有する単量体が挙げられる。
【００３２】
１−２−１．カルボン酸基を有する単量体
カルボン酸基を有する単量体としては、不飽和脂肪族カルボン酸およびその塩が好ましく用いられる。具体的には、アクリル酸、メタクリル酸、マレイン酸、イタコン酸、およびこれらの塩が挙げられる。塩としては、ナトリウム塩、カリウム塩、マグネシウム塩、アンモニウム塩、アミン塩、アルキルアンモニウム塩などが挙げられる。
【００３３】
水溶性高分子中で、カルボン酸基を有する単量体が、酸の状態で存在する割合が多いか、塩の状態で存在する割合が多いかについては、水溶性高分子化合物のｐＨ値で評価できる。酸として存在する割合が多ければｐＨ値は低くなるし、塩として存在する割合が多ければ、ｐＨ値は高くなる。本発明においては、例えば、濃度１０質量％の水溶性高分子化合物水溶液におけるｐＨ値（２５℃）が０．１〜１３の範囲の水溶性高分子化合物を用いることができる。
【００３４】
１−２−２．スルホン酸基を有する単量体
スルホン酸基を有する単量体の具体例としては、イソプレンスルホン酸、２−アクリルアミド−２−メチルプロパンスルホン酸、２−メタクリルアミド−２−メチルプロパンスルホン酸、スチレンスルホン酸、ビニルスルホン酸、アリルスルホン酸、イソアミレンスルホン酸、ビニルナフタレンスルホン酸、およびこれらの塩などが挙げられる。これらの中から、１種または２種以上を選択し、単量体として使用できる。好ましくは、２−アクリルアミド−２−メチルプロパンスルホン酸、２−メタクリルアミド−２−メチルプロパンスルホン酸、およびこれらの塩などが挙げられる。
【００３５】
１−２−３．その他の単量体
本発明の研磨剤組成物Ｂで使用される水溶性高分子化合物は、カルボン酸基を有する単量体およびスルホン酸基を有する単量体が必須単量体であるが、これら以外の単量体も使用することができる。例えば、アミド基を有する単量体も使用することができる。具体的には、アクリルアミド、メタクリルアミド、Ｎ−アルキルアクリルアミド、Ｎ−アルキルメタクリルアミドなどを使用することができる。
【００３６】
Ｎ−アルキルアクリルアミド、Ｎ−アルキルメタクリルアミドの具体例としては、Ｎ−メチルアクリルアミド、Ｎ−エチルアクリルアミド、Ｎ−ｎ−プロピルアクリルアミド、Ｎ−ｉｓｏ−プロピルアクリルアミド、Ｎ−ｎ−ブチルアクリルアミド、Ｎ−ｉｓｏ−ブチルアクリルアミド、Ｎ−ｓｅｃ−ブチルアクリルアミド、Ｎ−ｔｅｒｔ−ブチルアクリルアミド、Ｎ−メチルメタクリルアミド、Ｎ−エチルメタクリルアミド、Ｎ−ｎ−プロピルメタクリルアミド、Ｎ−ｉｓｏ−プロピルメタクリルアミド、Ｎ−ｎ−ブチルメタクリルアミド、Ｎ−ｉｓｏ−ブチルメタクリルアミド、Ｎ−ｓｅｃ−ブチルメタクリルアミド、Ｎ−ｔｅｒｔ−ブチルメタクリルアミドなどが挙げられる。
【００３７】
１−２−４．重合体の混合物
本発明の研磨剤組成物Ｂで使用される水溶性高分子化合物は、カルボン酸基を有する単量体を必須単量体とする重合体とスルホン酸基を有する単量体を必須単量体とする重合体とを含む混合物であってもよい。その場合、混合物を構成する重合体として、カルボン酸基を有する単量体を必須単量体とする重合体としては、カルボン酸基を有する単量体を重合して得られる重合体、カルボン酸基を有する単量体とスルホン酸基を有する単量体との共重合体、カルボン酸基を有する単量体とその他の単量体との共重合体、カルボン酸基を有する単量体とスルホン酸基を有する単量体とその他の単量体との共重合体などが挙げられる。
【００３８】
また、スルホン酸基を有する単量体を必須単量体とする重合体としては、スルホン酸基を有する単量体を重合して得られる重合体、カルボン酸基を有する単量体とスルホン酸基を有する単量体との共重合体、スルホン酸基を有する単量体とその他の単量体との共重合体、カルボン酸基を有する単量体とスルホン酸基を有する単量体とその他の単量体との共重合体などが挙げられる。
【００３９】
カルボン酸基を有する単量体を必須単量体とする重合体と、スルホン酸基を有する単量体を必須単量体とする重合体の混合物は、これらのカルボン酸基を有する単量体を必須単量体とする重合体およびスルホン酸基を有する単量体を必須単量体とする重合体から、それぞれ１種以上の重合体の混合物であってもよい。混合物中のカルボン酸基を有する単量体を必須単量体とする重合体の割合は、５〜９５質量％が好ましく、８〜９２質量％がより好ましく、１０〜９０質量％がさらに好ましい。混合物中のスルホン酸基を有する単量体を必須単量体とする重合体の割合は、５〜９５質量％が好ましく、８〜９２質量％がより好ましく、１０〜９０質量％がさらに好ましい。
【００４０】
１−２−５．共重合体
本発明の研磨剤組成物Ｂで使用される水溶性高分子化合物は、カルボン酸基を有する単量体およびスルホン酸基を有する単量体を必須単量体とする共重合体であってもよい。
【００４１】
共重合体中の、カルボン酸基を有する単量体に由来する構成単位の割合は、５〜９５ｍｏｌ％が好ましく、８〜９２ｍｏｌ％がより好ましく、１０〜９０ｍｏｌ％がさらに好ましい。スルホン酸基を有する単量体に由来する構成単位の割合は、５〜９５ｍｏｌ％が好ましく、８〜９２ｍｏｌ％がより好ましく、１０〜９０ｍｏｌ％がさらに好ましい。
【００４２】
本発明の研磨剤組成物Ｂで使用される水溶性高分子化合物は、カルボン酸基を有する単量体とスルホン酸基を有する単量体およびアミド基を有する単量体を必須単量体とする共重合体であることも好ましい。
【００４３】
１−２−６．水溶性高分子化合物の製造方法
水溶性高分子化合物の製造方法は特に制限されないが、水溶液重合法が好ましい。水溶液重合法によれば、均一な溶液として水溶性高分子化合物を得ることができる。
【００４４】
上記水溶液重合の重合溶媒としては、水性の溶媒であることが好ましく、特に好ましくは水である。また、上記単量体成分の溶媒への溶解性を向上させるために、各単量体の重合に悪影響を及ぼさない範囲で有機溶媒を適宜加えても良い。上記有機溶媒としては、イソプロピルアルコール等のアルコール類、アセトン等のケトン類が挙げられる。これらは、１種単独であるいは２種以上を組み合わせて用いることができる。
【００４５】
以下に、上記水性溶媒を用いた水溶性高分子化合物の製造方法を説明する。重合反応では、公知の重合開始剤を使用できるが、特にラジカル重合開始剤が好ましく用いられる。
【００４６】
ラジカル重合開始剤として、例えば、過硫酸ナトリウム、過硫酸カリウムおよび過硫酸アンモニウム等の過硫酸塩、ｔ−ブチルハイドロパーオキサイド等のハイドロパーオキサイド類、過酸化水素等の水溶性過酸化物、メチルエチルケトンパーオキサイド、シクロヘキサノンパーオキサイド等のケトンパーオキサイド類、ジ−ｔ−ブチルパーオキサイド、ｔ−ブチルクミルパーオキサイド等のジアルキルパーオキサイド類等の油溶性過酸化物、アゾビスイソブチロニトリル、２，２−アゾビス（２−メチルプロピオンアミジン）ジハイドロクロライド等のアゾ化合物が挙げられる。これらの過酸化物系のラジカル重合開始剤は、１種類のみ使用しても、または２種類以上併用してもよい。上述した過酸化物系のラジカル重合開始剤の中でも、生成する水溶性高分子化合物の分子量の制御が容易に行えることから、過硫酸塩やアゾ化合物が好ましく、アゾビスイソブチロニトリルが特に好ましい。
【００４７】
上記ラジカル重合開始剤の使用量は、特に制限されないが、水溶性高分子化合物の全単量体合計質量に基づいて、０．１〜１５質量％、特に０．５〜１０質量％の割合で使用することが好ましい。この割合を０．１質量％以上にすることにより、共重合率を向上させることができ、１５質量％以下とすることにより、水溶性高分子化合物の安定性を向上させることができる。
【００４８】
また、場合によっては、水溶性高分子化合物は、水溶性レドックス系重合開始剤を使用して製造してもよい。レドックス系重合開始剤としては、酸化剤（例えば上記の過酸化物）と、重亜硫酸ナトリウム、重亜硫酸アンモニウム、亜硫酸アンモニウム、ハイドロサルファイトナトリウム等の還元剤や、鉄明礬、カリ明礬等の組み合わせを挙げることができる。
【００４９】
水溶性高分子化合物の製造において、分子量を調整するために、連鎖移動剤を重合系に適宜添加してもよい。連鎖移動剤としては、例えば、亜リン酸ナトリウム、次亜リン酸ナトリウム、次亜リン酸カリウム、亜硫酸ナトリウム、亜硫酸水素ナトリウム、メルカプト酢酸、メルカプトプロピオン酸、チオグリコール酸、２−プロパンチオール、２−メルカプトエタノールおよびチオフェノール等が挙げられる。
【００５０】
水溶性高分子化合物を製造する際の重合温度は、特に制限されないが、重合温度は６０〜１００℃で行うのが好ましい。重合温度を６０℃以上にすることで、重合反応が円滑に進行し、かつ生産性に優れるものとなり、１００℃以下とすることで、着色を抑制することができる。
【００５１】
また、重合反応は、加圧または減圧下に行うことも可能であるが、加圧あるいは減圧反応用の設備にするためのコストが必要になるので、常圧で行うことが好ましい。重合時間は２〜２０時間、特に３〜１０時間で行うことが好ましい。
【００５２】
重合反応後、必要に応じて塩基性化合物で中和を行う。中和に使用する塩基性化合物としては、水酸化ナトリウム、水酸化カリウム等のアルカリ金属水酸化物、水酸化カルシウム、水酸化マグネシウム等のアルカリ土類金属の水酸化物、アンモニア水、モノエタノールアミン、ジエタノールアミン、トリエタノールアミン等の有機アミン類等が挙げられる。
【００５３】
中和後のｐＨ値（２５℃）は、水溶性高分子化合物濃度が１０質量％の水溶液の場合、２〜９が好ましく、さらに好ましくは３〜８である。
【００５４】
１−２−７．重量平均分子量
本発明の研磨剤組成物Ｂで使用される水溶性高分子化合物を構成する、カルボン酸基を有する単量体を必須単量体とする重合体、スルホン酸基を有する単量体を必須単量体とする重合体および、カルボン酸基を有する単量体およびスルホン酸基を有する単量体を必須単量体とする共重合体の重量平均分子量は、それぞれ１，０００〜１，０００，０００であることが好ましく、より好ましくは３，０００〜８００，０００であり、さらに好ましくは５，０００〜６００，０００である。尚、水溶性高分子化合物の重量平均分子量は、ゲルパーミエーションクロマトグラフィー（ＧＰＣ）により、ポリアクリル酸換算で測定したものである。水溶性高分子化合物の重量平均分子量が、１，０００未満の場合は、研磨後のうねりが悪化する。また１，０００，０００を超える場合には、水溶液の粘度が高くなり取扱いが困難になる。
【００５５】
１−２−８．濃度
研磨剤組成物Ｂ中の水溶性高分子化合物の濃度は、通常、固形分換算で０．０００１〜３．０質量％であり、好ましくは０．００１〜２．０質量％であり、さらに好ましくは０．００５〜１．０質量％である。水溶性高分子化合物の濃度が０．０００１質量％より少ない場合には、水溶性高分子化合物の添加効果が十分に得られず、３．０質量％より多い場合には、水溶性高分子化合物の添加効果は頭打ちとなり、必要以上の水溶性高分子化合物を添加することになるので、経済的でない。
【００５６】
１−３．有機硫酸エステル塩化合物
本発明の研磨剤組成物Ｂには、有機硫酸エステル塩化合物を任意成分として添加することができる。有機硫酸エステル塩化合物としては、以下一般式（１）および一般式（２）で表される化合物を使用できる。
【００５７】
有機硫酸エステル塩化合物として、以下一般式（１）で表される化合物が使用できる。
Ｒ−Ｏ−ＳＯ３Ｍ        （１）
式中、Ｒは炭素数５〜２１の直鎖または分岐のアルキル基、アルケニル基、アリール基、またはアルキルアリール基を表し、Ｍはアルカリ金属、アルカリ土類金属、アンモニウムイオン、または有機カチオンを表す。
【００５８】
上記一般式（１）においてＲの炭素数は８〜１４であることが好ましく、１０〜１４であることがさらに好ましい。また、Ｒはアルキル基であることが好ましい。
【００５９】
具体的にＲが示すアルキル基の例としては、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、オクタデシル基、ノナデシル基、ｔ−ブチル基、イソオクチル基、イソドデシル基等が挙げられる。Ｒは酸化安定性、分散安定性の点からアルキル基であることが好ましい。
【００６０】
上記一般式（１）におけるＭの例としては、ナトリウムやカリウム等のアルカリ金属、カルシウムやマグネシウム等のアルカリ土類金属、アンモニウムイオン、４級アンモニウムイオンやトリエタノールアミン等の有機アミンが挙げられる。
【００６１】
上記一般式（１）で表される有機硫酸エステル塩化合物の具体例としては、ヘプチル硫酸塩、オクチル硫酸塩、ラウリル硫酸塩、高級アルコール（ヤシ油）硫酸塩、ステアリル硫酸塩等が挙げられ、オクチル硫酸塩、ラウリル硫酸塩、ステアリル硫酸塩を用いることが好ましい。上記一般式（１）で表される有機硫酸エステル塩化合物は、１種または２種以上を組み合わせて用いることもできる。
【００６２】
研磨剤組成物中の一般式（１）で表される有機硫酸エステル塩化合物の含有量は、通常０．０００１〜２．０質量％であり、好ましくは０．０００５〜１．０質量％である。
【００６３】
有機硫酸エステル塩化合物として、以下一般式（２）で表される化合物が使用できる。
Ｒ−Ｏ−（ＡＯ）ｎ−ＳＯ３Ｍ        （２）
式中、Ｒは炭素数５〜２１の直鎖または分岐のアルキル基、アルケニル基、アリール基、またはアルキルアリール基を表し、ＡＯは炭素数２または３のオキシアルキレン基を表し、ｎは１〜３０の自然数を表し、Ｍはアルカリ金属、アルカリ土類金属、アンモニウムイオン、または有機カチオンを表す。
【００６４】
上記一般式（２）においてｎは２〜４の自然数であることが好ましい。上記一般式（２）においてＭの具体例としては、ナトリウムやカリウム等のアルカリ金属、カルシウムやマグネシウム等のアルカリ土類金属、アンモニウムイオン、４級アンモニウムイオンやトリエタノールアミン等の有機アミンが挙げられる。
【００６５】
上記一般式（２）で表される有機硫酸エステル塩化合物の具体例としては、オキシエチレントリデシルエーテル硫酸塩（１分子当たりオキシエチレン基が２個または３個）、オキシエチレンラウリルエーテル硫酸塩（１分子当たりオキシエチレン基が２個または３個）、オキシエチレンノニルエーテル硫酸塩（１分子当たりオキシエチレン基が３個）、オキシエチレンオクチルフェニルエーテル硫酸塩（１分子当たりオキシエチレン基が３個）、オキシエチレンノニルフェニルエーテル硫酸塩（１分子当たりオキシエチレン基が３個）などが挙げられ、特に、オキシエチレントリデシルエーテル硫酸塩（１分子当たりオキシエチレン基が３個）、オキシエチレンラウリルエーテル硫酸塩（１分子当たりオキシエチレン基が３個）、オキシエチレンオクチルフェニルエーテル硫酸塩（１分子当たりオキシエチレン基が３個）、オキシエチレンノニルフェニルエーテル硫酸塩（１分子当たりオキシエチレン基が３個）を用いることが好ましい。
【００６６】
上記一般式（２）で表される有機硫酸エステル塩化合物は、本発明の研磨剤組成物中に１種または２種以上を組み合わせて含有させることができる。また、上記一般式（１）で表される有機硫酸エステル塩化合物と組み合わせて用いることもできる。
【００６７】
上記一般式（２）の有機硫酸エステル塩化合物の研磨剤組成物中の含有量は、通常０．０００１〜２．０質量％であり、好ましくは０．０００５〜１．０質量％である。
【００６８】
１−４．酸および／またはその塩
本発明の研磨剤組成物Ｂは、ｐＨ調整のために、または任意成分として、酸および／またはその塩を使用することができる。使用される酸および／またはその塩としては、無機酸および／またはその塩と有機酸および／またはその塩が挙げられる。
【００６９】
無機酸および／またはその塩としては、硝酸、硫酸、塩酸、リン酸、ホスホン酸、ピロリン酸、トリポリリン酸等の無機酸および／またはその塩が挙げられる。
【００７０】
有機酸および／またはその塩としては、グルタミン酸、アスパラギン酸等のアミノカルボン酸および／またはその塩、クエン酸、酒石酸、シュウ酸、ニトロ酢酸、マレイン酸、リンゴ酸、コハク酸等のカルボン酸および／またはその塩、有機ホスホン酸および／またはその塩が挙げられる。これらの酸および／またはその塩は、１種あるいは２種以上を用いることができる。
【００７１】
有機ホスホン酸および／またはその塩としては、２−アミノエチルホスホン酸、１−ヒドロキシエチリデン−１，１−ジホスホン酸、アミノトリ（メチレンホスホン酸）、エチレンジアミンテトラ（メチレンホスホン酸）、ジエチレントリアミンペンタ（メチレンホスホン酸）、エタン−１，１−ジホスホン酸、エタン−１，１，２−トリホスホン酸、エタン−１−ヒドロキシ−１，１，２−トリホスホン酸、エタン−１−ヒドロキシ−１，１，２−トリホスホン酸、エタン−１，２−ジカルボキシ−１，２−ジホスホン酸、メタンヒドロキシホスホン酸、２−ホスホノブタン−１，２−ジカルボン酸、１−ホスホノブタン−２，３，４−トリカルボン酸、α−メチルホスホノコハク酸、およびその塩から選ばれる少なくとも１種以上の化合物が挙げられる。
【００７２】
上記の化合物は、２種以上を組み合わせて使用することも好ましい実施態様であり、具体的には、硫酸および／またはその塩と有機ホスホン酸および／またはその塩の組み合わせ、リン酸および／またはその塩と有機ホスホン酸および／またはその塩の組み合わせなどが挙げられる。
【００７３】
１−５．酸化剤
本発明の研磨剤組成物Ｂは、研磨促進剤として酸化剤を含有してもよい。酸化剤としては、過酸化物、過マンガン酸またはその塩、クロム酸またはその塩、ペルオキソ酸またはその塩、ハロゲンオキソ酸またはその塩、酸素酸またはその塩、これらの酸化剤を２種以上混合したもの等を用いることができる。
【００７４】
具体的には、過酸化水素、過酸化ナトリウム、過酸化バリウム、過酸化カリウム、過マンガン酸カリウム、クロム酸の金属塩、ジクロム酸の金属塩、過硫酸、過硫酸ナトリウム、過硫酸カリウム、過硫酸アンモニウム、ペルオキソリン酸、ペルオキソホウ酸ナトリウム、過ギ酸、過酢酸、次亜塩素酸、次亜塩素酸ナトリウム、次亜塩素酸カルシウム、等が挙げられる。中でも過酸化水素、過硫酸およびその塩、次亜塩素酸およびその塩などが好ましく、さらに好ましくは過酸化水素である。
【００７５】
研磨剤組成物中の酸化剤含有量は、０．０１〜１０．０質量％であることが好ましい。より好ましくは０．１〜５．０質量％である。
【００７６】
２．研磨剤組成物の物性（ｐＨ）
本発明の研磨剤組成物ＢのｐＨ値（２５℃）の範囲は、好ましくは０．１〜４．０である。より好ましくは、０．５〜３．０である。研磨剤組成物のｐＨ値（２５℃）が０．１以上であることにより、表面荒れを抑制することができる。研磨剤組成物のｐＨ値（２５℃）が４．０以下であることにより、研磨速度の低下を抑制することができる。
【００７７】
本発明の研磨剤組成物は、ハードディスクといった磁気記録媒体などの種々の電子部品の研磨に使用することができる。特に、アルミニウム磁気ディスク基板の研磨に好適に用いられる。さらに好適には、無電解ニッケル−リンめっきされたアルミニウム磁気ディスク基板の研磨に用いることができる。無電解ニッケル−リンめっきは、通常、ｐＨ値（２５℃）が４〜６の条件下でめっきされる。ｐＨ値（２５℃）が４以下の条件下で、ニッケルが溶解傾向に向かうため、めっきしにくくなる。一方、研磨においては、例えば、ｐＨ値（２５℃）が４以下の条件でニッケルが溶解傾向となるため、本発明の研磨剤組成物を用いることにより、研磨速度を高めることができる。
【００７８】
３．磁気ディスク基板の研磨方法
本発明の研磨剤組成物は、アルミニウム磁気ディスク基板やガラス磁気ディスク基板等の磁気ディスク基板の研磨での使用に適している。特に、無電解ニッケル−リンめっきされたアルミニウム磁気ディスク基板の研磨での使用に適している。
【００７９】
本発明の研磨剤組成物は、多段研磨方式における粗研磨工程と仕上げ工程とを含む磁気ディスク基板の研磨方法において、粗研磨工程を以下の工程（１）から工程（３）の３段階で行う際の工程（３）で使用される研磨剤組成物Ｂである。具体的な研磨方法としては、例えば、研磨機の定盤に研磨パッドを貼り付け、研磨対象物の研磨する表面または研磨パッドに研磨剤組成物を供給し、研磨する表面を研磨パッドで擦り付ける方法がある。例えば、磁気ディスク基板のおもて面と裏面を同時に研磨する場合には、上定盤および下定盤それぞれに研磨パッドを貼り付けた両面研磨機を用いる方法がある。この方法では、上定盤および下定盤に貼り付けた研磨パッドで磁気ディスク基板を挟み込み、研磨面と研磨パッドの間に研磨剤組成物を供給し、２つの研磨パッドを同時に回転させることによって、磁気ディスク基板のおもて面と裏面を研磨する。研磨パッドは、ウレタンタイプ、スウェードタイプ、不織布タイプ、その他いずれのタイプも使用することができる。
【００８０】
工程（１）：前段の粗研磨
α−アルミナと中間アルミナと水を含有する研磨剤組成物Ａを研磨機に供給して、前段の粗研磨を行う工程であり、被研磨対象基板の研磨対象面と研磨パッドを接触させ、前記研磨パッドおよび／または前記被研磨対象基板を動かして前記研磨対象面を研磨する工程である。
【００８１】
この工程で使用される研磨剤組成物Ａは、α−アルミナと中間アルミナと水を含有する研磨剤組成物であり、さらに任意成分として研磨剤組成物Ｂと同様に、水溶性高分子化合物、有機硫酸エステル塩化合物、酸および／またはその塩、酸化剤などを、必要に応じて適宜含有することができる。
【００８２】
研磨剤組成物Ａはα−アルミナと中間アルミナを含有し、中間アルミナとしては、γ−アルミナ、δ−アルミナ、θ−アルミナなどが挙げられる。α−アルミナと中間アルミナの混合比は、中間アルミナ／α−アルミナ（質量比）＝０．０５〜２．０が好ましく、より好ましくは、０．１〜１．０であり、さらに好ましくは０．１５〜０．５である。
【００８３】
アルミナの平均粒子径は、好ましくは０．１〜２．０μｍであり、より好ましくは０．２〜１．０μｍである。アルミナの平均粒子径が０．１μｍ以上であることにより、研磨速度の低下を抑制することができる。アルミナの平均粒子径が２．０μｍ以下であることにより、研磨後のうねり悪化を抑制することができる。
【００８４】
アルミナの研磨剤組成物Ａ中の濃度は、好ましくは１〜５０質量％であり、より好ましくは２〜４０質量％である。アルミナの濃度が１質量％以上であることにより、研磨速度の低下を抑制することができる。アルミナの濃度が５０質量％以下であることにより、不必要にアルミナを使用することなく、経済的に研磨することができる。
【００８５】
研磨剤組成物Ａの酸化剤含有量は、０．０１〜１０．０質量％であることが好ましく、さらに好ましくは０．１〜５．０質量％である。
【００８６】
研磨剤組成物ＡのｐＨ値（２５℃）の範囲は、好ましくは０．１〜４．０であり、さらに好ましくは０．５〜３．０である。
【００８７】
工程（２）：リンス処理
多段研磨方式における粗研磨工程後の基板表面のうねりを低減させる観点から、前記工程（１）の後に、同一の研磨機において、前記工程（１）で得られた基板をリンス処理する工程（２）を実施する。リンス処理に用いるリンス液としては、特に制限されないが経済性の観点からは蒸留水、イオン交換水、純水、および超純水等の水が使用される。工程（２）では、生産性の観点から、工程（１）で使用した研磨機から被研磨基板を取り出すことなく、同じ研磨機内で行う。
【００８８】
工程（３）：後段の粗研磨
多段研磨方式における粗研磨工程後の基板表面上の付着物低減およびうねりを低減する観点から、コロイダルシリカと水溶性高分子化合物と水を含有する研磨剤組成物Ｂをリンス処理工程（２）で得られた基板の研磨対象面に供給し、前記研磨対象面に研磨パッドおよび／または前記被研磨対象基板を動かして前記研磨対象面を研磨する工程（３）を実施する。生産性向上の観点、および粗研磨工程後の基板表面上の付着物低減およびうねり低減の観点から、工程（１）〜（３）は、同一の研磨機で行う。本発明の研磨剤組成物は、工程（３）で使用される研磨剤組成物Ｂである。
【実施例】
【００８９】
以下、本発明を実施例に基づいて具体的に説明するが、本発明はこれらの実施例に限定されるものでなく、本発明の技術範囲に属する限り、種々の態様で実施できることはいうまでもない。
【００９０】
［研磨剤組成物の調製方法］
実施例１〜１０、比較例１〜７で使用した研磨剤組成物は、表１に記載の材料を、表１に記載の含有量で含んだ研磨剤組成物である。なお、表１でアクリル酸（カルボン酸基を有する単量体）の略号をＡＡ、２−アクリルアミド−２−メチルプロパンスルホン酸（スルホン酸基を有する単量体）の略号をＡＴＢＳ、Ｎ−ｔｅｒｔ−ブチルアクリルアミド（アミド基を有する単量体）の略号をＴＢＡＡとした。また、各実施例と各比較例の研磨試験の結果を表２にした。なお、略号が３３０Ｔのポリオキシエチレントリデシルエーテル硫酸ナトリウムは、一般式（２）の有機硫酸エステル塩化合物、ＬＳ−３０のラウリル硫酸ナトリウムは、一般式（１）の有機硫酸エステル塩化合物である。
【００９１】
【表１】
2020071890.tif 000002
【００９２】
［平均粒子径］
アルミナの平均粒子径は、レーザー回折式粒度分布測定機（（株）島津製作所製  ＳＡＬＤ２２００）を用いて測定した。アルミナの平均粒子径は、体積を基準とした小粒径側からの積算粒径分布が５０％となる平均粒子径（Ｄ５０）である。
【００９３】
コロイダルシリカの粒子径（Ｈｅｙｗｏｏｄ径）は、透過型電子顕微鏡（ＴＥＭ）（日本電子（株）製、透過型電子顕微鏡  ＪＥＭ２０００ＦＸ（２００ｋＶ）を用いて倍率１０万倍の視野を撮影し、この写真を解析ソフト（マウンテック（株）製、Ｍａｃ−Ｖｉｅｗ  Ｖｅｒ．  ４．０）を用いて解析することによりＨｅｙｗｏｏｄ径（投射面積円相当径）として測定した。コロイダルシリカの平均粒子径は前述の方法で２０００個程度のコロイダルシリカの粒子径を解析し、小粒径側からの積算粒径分布（累積体積基準）が５０％となる粒子径を上記解析ソフト（マウンテック（株）製、Ｍａｃ−Ｖｉｅｗ  Ｖｅｒ．  ４．０）を用いて算出した平均粒子径（Ｄ５０）である。
【００９４】
［重量平均分子量］
水溶性高分子化合物の重量平均分子量は、ゲルパーミエーションクロマトグラフィー（ＧＰＣ）によりポリアクリル酸換算で測定したものであり、以下にＧＰＣ測定条件を示す。
【００９５】
［ＧＰＣ条件］
カラム：Ｇ４０００ＰＷＸＬ（東ソー（株）製）＋Ｇ２５００ＰＷＸＬ（東ソー（株）製）
溶離液：０．２Ｍリン酸バッファー／アセトニトリル＝９／１（容積比）
流速：１．０ｍｌ／ｍｉｎ
温度：４０℃
検出：２１０ｎｍ（ＵＶ）
サンプル：濃度５ｍｇ／ｍｌ（注入量１００μｌ）
検量線用ポリマー：ポリアクリル酸  分子量（ピークトップ分子量：Ｍｐ）１１．５万、２．８万、４１００、１２５０（創和科学（株）、Ａｍｅｒｉｃａｎ  Ｐｏｌｙｍｅｒ  Ｓｔａｎｄａｒｄｓ  Ｃｏｒｐ）
【００９６】
［研磨条件］
無電解ニッケル−リンめっきされた外径９５ｍｍのアルミニウム磁気ディスク基板（以下アルミディスクと略す。）を研磨対象として、下記研磨条件で研磨を行った。
【００９７】
［前段粗研磨条件］
研磨機：スピードファム（株）製、９Ｂ両面研磨機
研磨パッド：（株）ＦＩＬＷＥＬ社製、Ｐ１パッド
定盤回転数：上定盤            −７．５ｒｐｍ
下定盤            ２２．５ｒｐｍ
研磨剤組成物供給量：          １００ｍｌ／ｍｉｎ
研磨時間：                    ４．５分
加工圧力：                    １００ｇ／ｃｍ２
尚、前段粗研磨では、研磨剤組成物Ａを使用した。
【００９８】
［リンス条件］
研磨機：前段粗研磨と同じ
研磨パッド：前段粗研磨と同じ
定盤回転数：前段粗研磨と同じ
リンス液供給量：３Ｌ／ｍｉｎ
リンス時間：２０秒
加工圧力：１５ｇ／ｃｍ２
尚、リンス液には純水を使用した。
【００９９】
［後段粗研磨条件］
研磨機：前段粗研磨と同じ
研磨パッド：前段粗研磨と同じ
定盤回転数：前段粗研磨と同じ
研磨剤組成物供給量：１００ｍｌ／ｍｉｎ
研磨時間：８０秒
加工圧力：１００ｇ／ｃｍ２
尚、後段粗研磨では、研磨剤組成物Ｂを使用した。
上記研磨条件で研磨試験を行った結果を表２に示す。
【０１００】
［研磨速度比］
研磨速度比は、研磨後に減少したアルミディスクの質量を測定し、下記式に基づいて算出した。
研磨速度（μｍ／ｍｉｎ）＝アルミディスク質量減少量（ｇ）／研磨時間（ｍｉｎ）／アルミディスク片面の面積（ｃｍ２）／無電解ニッケル−リンめっき皮膜の密度（ｇ／ｃｍ３）／２×１０４
（ただし、上記式中、アルミディスク片面の面積は６５．９ｃｍ２、無電解ニッケル−リンめっき皮膜の密度は、８．０ｇ／ｃｍ３）
研磨速度比は、上記式を用いて求めた比較例３の研磨速度を１（基準）とした場合の相対値である。比較例３の実測値は０．３３５μｍ／ｍｉｎであった。
【０１０１】
［付着物カウント比］
研磨後のアルミディスク基板表面上の砥粒残渣などの付着物の有無を評価する目的で、走査型電子顕微鏡観察を用い、下記条件により付着物カウントとして評価した。
測定装置：日本電子株式会社製、電界放出型走査型電子顕微鏡「ＪＳＭ−７１００Ｆ」
測定条件：加速電圧  １５ｋＶ、観測倍率  ２万倍
測定方法：後段研磨まで行ったアルミニウム磁気ディスク基板を上記装置および条件で基板上の砥粒残渣などの付着物が白く見えるコントラストで二次電子像を取り込む。フォトレタッチソフトウェアを用いて、取り込んだ画像の白黒二値化を行ったのち、白色部分の画素数を計算し、付着物の個数としてカウントする。
付着物カウント比は、上記方法を用いて求めた比較例３の付着物カウントを１（基準）とした場合の相対値である。比較例３の付着物カウントは１５０１であった。
【０１０２】
［うねり］
アルミディスクのうねりは、アメテック社製の走査型白色干渉法を利用した三次元表面構造解析顕微鏡を用いて測定した。測定条件は、アメテック社製の測定装置（Ｎｅｗ  Ｖｉｅｗ  ８３００（レンズ：１．４倍、ズーム：１．０倍）、波長５００〜１０００μｍとし、測定エリアは、６ｍｍ×６ｍｍとし、アメテック社製の解析ソフト（Ｍｘ）を用いて解析を行った。尚、表２に示した値は、比較例３のうねりを１（基準）とした場合の相対値である。比較例３の実測値は１．０６Åであった。
【０１０３】
【表２】
2020071890.tif 000003
【０１０４】
［考察］
比較例３は、コロイダルシリカの粒度分布が本発明の範囲内にあるものの、特定の水溶性高分子化合物を含有しない研磨剤組成物を用いているため、研磨速度、付着物カウント、うねりなどの研磨性能のバランスにおいて、特定の共重合体である水溶性高分子化合物を含有する実施例１，２，５，６，８，９および１０よりも劣る結果となっている。言い換えると、本発明の効果は、コロイダルシリカの粒度分布が特定の範囲内にあることに加えて、ひとつの態様として、特定の共重合体を含有する研磨剤組成物を用いることにより発揮される。
【０１０５】
別の態様として、上記共重合体を構成する必須単量体の単独重合によって得られる単独重合体を２種類混合して得られた水溶性高分子化合物を含有する研磨剤組成物を用いることによっても、本発明の効果が得られることが実施例７に示されている。
【０１０６】
しかし、本発明の効果は、１種類の単独重合体のみを含有した研磨剤組成物を用いた場合には得られない。このことは、比較例４，５によって示されている。
【０１０７】
任意成分として、有機硫酸エステル塩化合物を加えた研磨剤組成物を用いた場合にも、実施例３，４で示されるように本発明の効果が得られる。
【０１０８】
一方、コロイダルシリカの粒度分布が本発明の範囲外の場合には、比較例１，２，６，７で示されるように、特定の共重合体を含有させても研磨性能のバランスは改善されない。
【０１０９】
以上のことから、本願発明の研磨剤組成物を使用することにより、研磨速度向上、基板表面上の付着物低減、うねり改善の全てを達成できることが明らかである。なお、研磨速度向上、基板表面上の付着物低減、うねり改善の全てについて同時に達成することは、容易ではない。本願発明により、多段研磨方式における粗研磨工程後の、基板表面上の付着とうねりが低減された基板を、生産性よく製造できるようになる。
【産業上の利用可能性】
【０１１０】
本発明の研磨剤組成物は、半導体、ハードディスクといった磁気記録媒体などの電子部品の研磨に使用することができる。特にガラス磁気ディスク基板やアルミニウム磁気ディスク基板などの磁気記録媒体用基板の表面研磨に使用することができる。さらには、アルミニウム合金製の基板表面に無電解ニッケル−リンめっき皮膜を形成した磁気記録媒体用アルミニウム磁気ディスク基板の表面研磨に使用することができる。